(57)【要約】  表面張力を低下させると同時に、水溶液に消泡特性を付与する湿潤剤を開示する。一実施形態では、本明細書に記載する湿潤剤の実施形態、そのエマルション、又はその粉末を前記液体媒体と混合することを含む、液体媒体の泡を消す及び／又は液体媒体の発泡を防ぐ方法が提示される。【選択図】図１
2018535819.tif 000002
【特許請求の範囲】
【請求項１】
式（Ｉ）：
【化１】
2018535819.tif 000015
（式中、
Ｒ１は、それぞれ６個〜１５個の炭素原子を有する分岐鎖アルキル基、又は直鎖アルキル基、又は脂環式基、又は芳香族基から選択され；
Ｒ２は、水素、メチル、又はエチルから選択され；
Ｒ３は、水素、メチル、又はエチルから選択され；
Ｒ４は、水素、メチル、又はエチルから選択され；
Ｒ５は、メチル又はエチルから選択され；
ｘは、０〜５の範囲であり；
ｙは、０〜１０の範囲であり；
ｚは、１〜１０の範囲であるが；
但し、ｘが１〜５の範囲であるとき、Ｒ２は、Ｒ３とは異なり；ｘ＝０であるとき、Ｒ３は、Ｒ４とは異なる）
に係る組成物を含むことを特徴とする湿潤剤。
【請求項２】
式（ＩＩ）：
【化２】
2018535819.tif 000016
（式中、Ｒ６はＲ１と同一であり、Ｒ７はＲ２と同一であり、Ｒ８はＲ３と同一であり、Ｒ９はＲ４と同一であり、ａはｘと等しく、ｂはｙと等しく、ｃはｚと等しい）
に係る組成物を更に含む請求項１に記載の湿潤剤。
【請求項３】
Ｒ１が、それぞれ６個〜１０個の炭素原子を有する分岐鎖アルキル基又は直鎖アルキル基又は脂環式基又は芳香族基から選択される請求項１から２のいずれかに記載の湿潤剤。
【請求項４】
Ｒ１が、ノニル、イソノニル、３，５，５−トリメチルヘキシル、オクチル、２−メチルへプチル、２−エチルヘキシル、２，２，４−トリメチルペンチル、４−メチルペンチル、ヘプチル、ヘキシル、及びこれらの組合せから選択される請求項３に記載の湿潤剤。
【請求項５】
ｘがゼロであり、ｙが２〜５の範囲であり、ｚが３〜１０の範囲であり、Ｒ３が水素又はメチルであり、Ｒ４が水素又はメチルである請求項４に記載の湿潤剤。
【請求項６】
前記湿潤剤の組成物の０．３重量％水溶液が、それぞれ１，０００ｍｓ以下の表面寿命において５０ｍＮ／ｍ〜２５ｍＮ／ｍ、４５ｍＮ／ｍ〜２５ｍＮ／ｍ、４０ｍＮ／ｍ〜２５ｍＮ／ｍ、又は３５ｍＮ／ｍ〜２５ｍＮ／ｍの範囲の動的表面張力を有する請求項４から５のいずれかに記載の湿潤剤。
【請求項７】
前記湿潤剤の０．３重量％水溶液が、４５ｍＮ／ｍ〜２５ｍＮ／ｍ、４０ｍＮ／ｍ〜２５ｍＮ／ｍ、又は３５ｍＮ／ｍ〜２５ｍＮ／ｍの静的表面張力を有する請求項４から５のいずれかに記載の湿潤剤。
【請求項８】
前記湿潤剤の０．３重量％水溶液が、泡試験手順に従って０．３重量％の濃度で測定したとき、１７ｃｍ未満の発泡値を有し、前記泡試験手順の完了の５分間後に０．３重量％の濃度で測定したとき、３ｃｍ未満の発泡値を有する請求項４から５のいずれかに記載の湿潤剤。
【請求項９】
液体媒体の泡を消す及び／又は液体媒体の発泡を防ぐ方法であって、請求項１から８のいずれかに記載の湿潤剤、そのエマルション、又はその粉末を前記液体媒体と混合することを含むことを特徴とする方法。
【請求項１０】
前記液体媒体がラテックスポリマーを含む請求項９に記載の方法。
【請求項１１】
前記液体媒体が顔料を含む請求項９に記載の方法。
【請求項１２】
請求項４から５のいずれかに記載の湿潤剤を有効量含む水性組成物であって、泡試験手順に従って０．３重量％の濃度で測定したとき、１７ｃｍ未満の発泡値を有し、前記泡試験手順の完了の５分間後に０．３重量％の濃度で測定したとき、３ｃｍ未満の発泡値を有し、０．３重量％の濃度で測定したとき、４５ｍＮ／ｍ〜２５ｍＮ／ｍ、４０ｍＮ／ｍ〜２５ｍＮ／ｍ、又は３５ｍＮ／ｍ〜２５ｍＮ／ｍの範囲の静的表面張力を有することを特徴とする水性組成物。
【請求項１３】
ラテックスポリマーを含む請求項１２に記載の水性組成物。
【請求項１４】
顔料を含む請求項１２に記載の水性組成物。
【請求項１５】
建築用、工業用、及び粉末コーティングを含むコーティング組成物における上記湿潤剤の使用。
【発明の詳細な説明】
【技術分野】
【０００１】
関連出願の相互参照
本願は、２０１５年１０月７日出願の米国仮特許出願第６２／２３８，２６０号の優先権の利益を主張し、その全体を参照によって本明細書に援用する。
【０００２】
本発明は、二機能湿潤及び消泡剤としての多官能性アルコキシラート組成物の使用に関する。
【背景技術】
【０００３】
水の表面張力を低下させる能力は、水性コーティング製剤にとって重要であるが、その理由は、特に疎水性表面の場合、表面張力の低下によって基材の濡れが増強されるためである。静的及び動的表面張力は、水性の系における表面張力を低下させる湿潤剤の能力の重要な尺度である。
【０００４】
従来のノニオン性界面活性剤、例えば、アルキルフェノール又はアルキルエトキシラート及びエチレンオキシド（ＥＯ）／プロピレンオキシド（ＰＯ）コポリマー、並びにアニオン性界面活性剤、例えば、ジアルキルスルホコハク酸ナトリウムは、許容し得る静的表面張力特性を示す。しかし、これら界面活性剤の多くは泡を生じさせ、それによって、表面に欠陥が生じたり、接着力が低下したり、加工が困難になったりすることがある。
【発明の概要】
【０００５】
実施形態では、本発明は、式（Ｉ）：
【化１】
2018535819.tif 000003
（式中、Ｒ１は、それぞれ６個〜１５個の炭素原子を有する分岐鎖アルキル基、直鎖アルキル基、又は脂環式基、又は芳香族基から選択され；Ｒ２は、水素、メチル、又はエチルから選択され；Ｒ３は、水素、メチル、又はエチルから選択され；Ｒ４は、水素、メチル、又はエチルから選択され；Ｒ５は、メチル又はエチルから選択され；ｘは、０〜５の範囲であり；ｙは、０〜１０の範囲であり；ｚは、１〜１０の範囲であるが；但し、ｘが１〜５の範囲であるとき、Ｒ２は、Ｒ３とは異なり；ｘ＝０であるとき、Ｒ３は、Ｒ４とは異なる）
に係る組成物を含む湿潤剤を提供する。
【０００６】
別の実施形態では、式（Ｉ）に係る湿潤剤は、式（ＩＩ）：
【化２】
2018535819.tif 000004
（式中、Ｒ６はＲ１と同一であり、Ｒ７はＲ２と同一であり、Ｒ８はＲ３と同一であり、Ｒ９はＲ４と同一であり、ａはｘと等しく、ｂはｙと等しく、ｃはｚと等しい）
に係る組成物を更に含む。
【０００７】
式（Ｉ）に係る湿潤剤の一実施形態では、Ｒ１は、それぞれ６個〜１０個の炭素原子を有する分岐鎖アルキル基又は直鎖アルキル基又は脂環式基又は芳香族基から選択される。
【０００８】
式（Ｉ）に係る湿潤剤の一実施形態では、Ｒ１は、ノニル、イソノニル、３，５，５−トリメチルヘキシル、オクチル、２−メチルへプチル、２−エチルヘキシル、２，２，４−トリメチルペンチル、４−メチルペンチル、ヘプチル、ヘキシル、及びこれらの組合せから選択される。かかる一実施形態では、ｘはゼロであり、ｙは２〜５の範囲であり、ｚは３〜１０の範囲であり、Ｒ３は水素又はメチルであり、Ｒ４は水素又はメチルである。
【０００９】
様々な実施形態では、湿潤剤組成物の０．３重量％脱イオン水溶液は、それぞれ１，０００ｍｓ以下の表面寿命において５０ｍＮ／ｍ〜２５ｍＮ／ｍ、４５ｍＮ／ｍ〜２５ｍＮ／ｍ、４０ｍＮ／ｍ〜２５ｍＮ／ｍ、又は３５ｍＮ／ｍ〜２５ｍＮ／ｍの範囲の動的表面張力測定値を有する。
【００１０】
他の様々な実施形態では、湿潤剤組成物の０．３重量％脱イオン水溶液は、それぞれ３０，０００ｍｓの表面寿命において５０ｍＮ／ｍ〜２５ｍＮ／ｍ、４５ｍＮ／ｍ〜２５ｍＮ／ｍ、４０ｍＮ／ｍ〜２５ｍＮ／ｍ、又は３５ｍＮ／ｍ〜２５ｍＮ／ｍの範囲の動的表面張力測定値を有する。
【００１１】
他の様々な実施形態では、湿潤剤の０．３重量％脱イオン水溶液は、４５ｍＮ／ｍ〜２５ｍＮ／ｍ、４０ｍＮ／ｍ〜２５ｍＮ／ｍ、又は３５ｍＮ／ｍ〜２５ｍＮ／ｍの静的表面張力を有する。
【００１２】
本発明は、更に、本明細書に記載する湿潤剤の実施形態、又はそのエマルション、又はその粉末を液体媒体と混合することを含む、液体媒体の泡を消す及び／又は液体媒体の発泡を防ぐ方法の実施形態を提供する。
【００１３】
前述の概要及び以下の発明の詳細な説明は、添付の特許請求の範囲と合わせて読んだときにより深く理解されるであろう。
【図面の簡単な説明】
【００１４】
【図１】この図は、本明細書に記載する様々な本発明の組成物についての表面寿命対表面張力のプロットを示す。
【発明を実施するための形態】
【００１５】
本開示は、二機能湿潤及び消泡剤を提供する。
【００１６】
実施形態では、本発明は、式（Ｉ）：
【化３】
2018535819.tif 000005
（式中、Ｒ１は、それぞれ６個〜１５個の炭素原子を有する分岐鎖アルキル基、直鎖アルキル基、又は脂環式基、又は芳香族基から選択され；Ｒ２は、水素、メチル、又はエチルから選択され；Ｒ３は、水素、メチル、又はエチルから選択され；Ｒ４は、水素、メチル、又はエチルから選択され；Ｒ５は、メチル又はエチルから選択され；ｘは、０〜５の範囲であり；ｙは、０〜１０の範囲であり；ｚは、１〜１０の範囲であるが；但し、ｘが１〜５の範囲であるとき、Ｒ２は、Ｒ３とは異なり；ｘ＝０であるとき、Ｒ３は、Ｒ４とは異なる）
に係る組成物を含む湿潤剤を提供する。
【００１７】
別の実施形態では、式（Ｉ）に係る湿潤剤は、式（ＩＩ）：
【化４】
2018535819.tif 000006
（式中、Ｒ６はＲ１と同一であり、Ｒ７はＲ２と同一であり、Ｒ８はＲ３と同一であり、Ｒ９はＲ４と同一であり、ａはｘと等しく、ｂはｙと等しく、ｃはｚと等しい）
に係る組成物を更に含む。
【００１８】
かかる実施形態では、式Ｉ及び式ＩＩに係る組成物を含む湿潤剤は、５０重量％  式Ｉ及び５０重量％  式ＩＩ；６０重量％  式Ｉ及び４０重量％  式ＩＩ；７５重量％  式Ｉ及び２５重量％  式ＩＩ；８５重量％  式Ｉ及び１５重量％  式ＩＩ；９５重量％  式Ｉ及び５重量％  式ＩＩに従って様々な量のかかる化合物を含有し得る。
【００１９】
幾つかの他の実施形態では、式（Ｉ）及び式（ＩＩ）に係る組成物を含む湿潤剤は、５０重量％〜９９重量％  式Ｉ及び１重量％〜５０重量％  式ＩＩ；６０重量％〜９９重量％  式Ｉ及び１重量％〜４０重量％  式ＩＩ；７０重量％〜９９重量％  式Ｉ及び１重量％〜３０重量％  式ＩＩ；８０重量％〜９９重量％  式Ｉ及び１重量％〜２０重量％  式ＩＩ；９０重量％〜９９重量％  式Ｉ及び１重量％〜１０重量％  式ＩＩ；９５重量％〜９９重量％  式Ｉ及び１重量％〜５重量％  式ＩＩに従って様々な量のかかる化合物を含有し得る。
【００２０】
式（Ｉ）に係る湿潤剤の一実施形態では、Ｒ１は、それぞれ６個〜１０個の炭素原子を有する分岐鎖アルキル基又は直鎖アルキル基又は脂環式基又は芳香族基から選択される。
【００２１】
式（Ｉ）に係る湿潤剤の一実施形態では、Ｒ１は、ノニル、イソノニル、３，５，５−トリメチルヘキシル、オクチル、２−メチルへプチル、２−エチルヘキシル、２，２，４−トリメチルペンチル、４−メチルペンチル、ヘプチル、ヘキシル、及びこれらの組合せから選択される。かかる一実施形態では、ｘはゼロであり、ｙは２〜５の範囲であり、ｚは３〜１０の範囲であり、Ｒ３は水素又はメチルであり、Ｒ４は水素又はメチルである。
【００２２】
前述の湿潤剤の実施形態では、湿潤剤組成物の０．３重量％脱イオン水溶液は、それぞれ１，０００ｍｓ以下の表面寿命において５０ｍＮ／ｍ〜２５ｍＮ／ｍ、４５ｍＮ／ｍ〜２５ｍＮ／ｍ、４０ｍＮ／ｍ〜２５ｍＮ／ｍ、又は３５ｍＮ／ｍ〜２５ｍＮ／ｍの範囲の動的表面張力測定値を有する。
【００２３】
前述の湿潤剤の他の実施形態では、湿潤剤組成物の０．３重量％脱イオン水溶液は、それぞれ３０，０００ｍｓの表面寿命において５０ｍＮ／ｍ〜２５ｍＮ／ｍ、４５ｍＮ／ｍ〜２５ｍＮ／ｍ、４０ｍＮ／ｍ〜２５ｍＮ／ｍ、又は３５ｍＮ／ｍ〜２５ｍＮ／ｍの範囲の動的表面張力測定値を有する。
【００２４】
前述の湿潤剤の他の実施形態では、湿潤剤組成物の０．３重量％脱イオン水溶液は、４５ｍＮ／ｍ〜２５ｍＮ／ｍ、４０ｍＮ／ｍ〜２５ｍＮ／ｍ、又は３５ｍＮ／ｍ〜２５ｍＮ／ｍの範囲の静的表面張力を有する。
【００２５】
前述の湿潤剤の実施形態では、湿潤剤組成物の０．３重量％水溶液は、本明細書に記載する泡試験手順に従って０．３重量％の濃度で測定したとき、１７ｃｍ未満の発泡値を有し、泡試験手順の完了の５分間後に０．３重量％の濃度で測定したとき、３ｃｍ未満の発泡値を有する。別の実施形態では、本発明は、脱イオン水中に消泡剤としても作用する前述の湿潤剤のいずれかを有効量含む水性組成物を提供する。水性組成物の実施形態では、前述の湿潤剤のいずれかの有効量は、０．０１重量％〜７．０重量％；０．１重量％〜５．０重量％；０．１重量％〜３．０重量％；０．１重量％〜１．０重量％；及び０．１重量％〜０．５重量％の範囲である。
【００２６】
かかる一実施形態では、水性組成物は、本明細書に記載する泡試験手順に従って０．３重量％の濃度で測定したとき、１７ｃｍ未満の発泡値を有し、泡試験手順の完了の５分間後に０．３重量％の濃度で測定したとき、３ｃｍ未満の発泡値を有する。別のかかる実施形態では、水性組成物は、本明細書に記載する泡試験手順に従って０．３重量％の濃度で測定したとき、１０ｃｍ未満の発泡値を有し、泡試験手順の完了の５分間後に０．３重量％の濃度で測定したとき、１ｃｍ未満の発泡値を有する。更に別のかかる実施形態では、水性組成物は、本明細書に記載する泡試験手順に従って０．３重量％の濃度で測定したとき、５ｃｍ未満の発泡値を有し、泡試験手順の完了の５分間後に０．３重量％の濃度で測定したとき、１ｃｍ未満の発泡値を有する。更に別のかかる実施形態では、水性組成物は、本明細書に記載する泡試験手順に従って０．３重量％の濃度で測定したとき、２ｃｍ未満の発泡値を有し、泡試験手順の完了の５分間後に０．３重量％の濃度で測定したとき、１ｃｍ未満の発泡値を有する。具体的なかかる実施形態では、水性組成物は、本明細書に記載する泡試験手順に従って０．３重量％の濃度で測定したとき、０ｃｍの発泡値を有し、泡試験手順の完了の５分間後に０．３重量％の濃度で測定したとき、０ｃｍの発泡値を有する。
【００２７】
湿潤剤が消泡剤としても作用する水性組成物の前述の各実施形態では、湿潤剤は、静的表面制御も提供する。幾つかのかかる実施形態では、湿潤剤組成物の０．３重量％脱イオン水溶液は、それぞれ１，０００ｍｓ以下の表面寿命において５０ｍＮ／ｍ〜２５ｍＮ／ｍ、４５ｍＮ／ｍ〜２５ｍＮ／ｍ、４０ｍＮ／ｍ〜２５ｍＮ／ｍ、又は３５ｍＮ／ｍ〜２５ｍＮ／ｍの範囲の動的表面張力測定値を有する。他のかかる実施形態では、湿潤剤組成物の０．３重量％脱イオン水溶液は、３０，０００ｍｓの表面寿命において５０ｍＮ／ｍ〜２５ｍＮ／ｍ、４５ｍＮ／ｍ〜２５ｍＮ／ｍ、４０ｍＮ／ｍ〜２５ｍＮ／ｍ、又は３５ｍＮ／ｍ〜２５ｍＮ／ｍの範囲の動的表面張力測定値を有する。更に他の実施形態では、湿潤剤の０．３重量％脱イオン水溶液は、４５ｍＮ／ｍ〜２５ｍＮ／ｍ、４０ｍＮ／ｍ〜２５ｍＮ／ｍ、又は３５ｍＮ／ｍ〜２５ｍＮ／ｍの範囲の静的表面張力を有する。前述の水性組成物の他の実施形態では、水性組成物はラテックスポリマーを含む。前述の水性組成物の他の実施形態では、水性組成物は顔料を含む。
【００２８】
前述の水性組成物の他の実施形態では、湿潤剤の前述の実施形態を、溶剤型又は水溶型のいずれであってもよいポリマー結合剤と共に使用してもよい。水溶型結合剤は、典型的には、水性分散媒体中における少なくとも１つのエチレン性不飽和モノマーの重合によって形成される離散固体ポリマー粒子の形態である。ポリマー粒子は、典型的には、公知の技術に従って乳化重合によって形成される。
【００２９】
水性組成物に好適な代表的なポリマー粒子としては、アクリルポリマー、酢酸ビニルポリマー、塩化ビニルポリマー、アクリルウレタン、減水性アルキド、アルキドエマルション、スチレンアクリル、ＶＡＥ、及びこれらの組合せが挙げられる。好適なアクリルポリマーとしては、アクリロニトリル、アクリル酸、メタクリル酸、ブチルアクリル酸、ブチルアクリレート、エチルアクリレート、メチルメタクリレート、酢酸ビニル、スチレン、及びこれらの組合せのコポリマーが挙げられる。
【００３０】
前述の水性組成物の別の実施形態では、湿潤剤の前述の実施形態を、有機又は無機のいずれであってもよい顔料を含む水性組成物において使用してもよい。広範な顔料が前記組成物に含まれ得る。好適な顔料としては、二酸化チタン、色素性酸化鉄（Ｆｅ２Ｏ３）等の無機顔料、並びに青色顔料、緑色顔料、黄色顔料、アリーリドイエロー、Ｈａｎｓａ（登録商標）ブライトイエロー、赤色顔料、キナクリドンレッド、紫色顔料、橙色顔料、及び類似の材料を含む有機顔料が挙げられる。
【００３１】
前述の水性組成物の別の実施形態では、湿潤剤の前述の実施形態を、溶剤型又は水溶型のいずれであってもよいコーティングで使用してもよい。例えば、溶剤型コーティングは、接着促進剤、レオロジー改質剤、分散剤、消泡剤、殺生物剤、充填剤、ｐＨ調整添加剤、オープンタイム延長剤、及び典型的には水系ラテックス成分であるポリマーを含み得る。コーティング組成物は、「ラテックス系」塗料と称されることもある。
【００３２】
前述の湿潤剤の他の実施形態では、樹脂又は溶剤による基材の濡れ、顔料の濡れを促進し、エポキシ含有ゴム粒子等において多相組成物の相溶性を改善する目的のために、前記湿潤剤を工業用コーティング、自動車用コーティング、接着剤、及びシーラント用途のための水系、溶剤系、又は溶剤不含製剤において使用してもよい。接着剤及びシーラント樹脂の種類の例としては、エポキシ、ポリウレタン、アクリル、ＭＳ  Ｐｏｌｙｍｅｒ（商標）、ＳＰＵＲポリマー、スチレン−ブジエン、スチレン−フェノール、ポリ乳酸、ポリアスパラギン酸、エチレンプロピレンジエンターポリマー（ＥＰＤＭ）、ポリシロキサン、ポリウレア、セメントが挙げられ、エポキシ−シランコーティング製品等、樹脂のハイブリッド組合せであってもよい。
【００３３】
前述の湿潤剤の他の実施形態では、樹脂又は溶剤による基材の濡れ、顔料の濡れを促進し、ウレタン樹脂も含有するエポキシ製剤等において多相組成物の相溶性を改善する目的のために、前記湿潤剤を粉末コーティングにおいて使用してもよい。粉末コーティング樹脂の例としては、アクリル、ポリエステル、エポキシ、ポリ無水物、ＵＶ硬化用の不飽和樹脂、グリコールウリル、及びアクリル−エポキシ製品等のハイブリッド組合せが挙げられる。
【００３４】
別の実施形態では、本発明は、本明細書に記載する湿潤剤の前述の実施形態のいずれか、そのエマルション、又はその粉末を液体媒体と混合することによって液体媒体の泡を消す及び／又は液体媒体の発泡を防ぐ方法を提供する。幾つかのかかる実施形態では、液体媒体はラテックスポリマーを含む。他のかかる実施形態では、液体媒体は顔料を含む。
【００３５】
本明細書に記載する湿潤剤の様々な実施形態は、逐次調製することができる。一例では、前記湿潤剤は、オキシプロピレン部分（「ＰＯ」）をアルコール又はアルコールの混合物に結合させてＰＯブロックを形成する第１のプロポキシル化工程によって調製され得る。プロポキシル化工程後、オキシエチレン部分（「ＥＯ」）を付加して、ＰＯブロックに結合しているＥＯブロックを形成する。エトキシル化工程に続いて、有機部分を末端基として付加する。有機部分としては、トリメチルシリル及びトリフルオロメチル、並びに類似のものが挙げられる。別の例では、前記湿潤剤は、オキシエチレン部分（「ＥＯ」）をアルコール又はアルコールの混合物に結合させてＥＯブロックを形成する第１のエトキシル化工程によって調製され得る。エトキシル化工程後、オキシプロピレン部分（「ＰＯ」）を付加して、ＥＯブロックに結合しているＰＯブロックを形成する。プロポキシル化工程に続いて、有機部分を末端基として付加する。別の例では、前記湿潤剤は、オキシエチレン部分（「ＥＯ」）をアルコール又はアルコールの混合物に結合させてＥＯブロックを形成する第１のエトキシル化工程によって調製され得る。エトキシル化工程後、オキシプロピレン部分（「ＰＯ」）を付加して、ＥＯブロックに結合しているＰＯブロックを形成する。プロポキシル化工程後、オキシエチレン部分（「ＥＯ」）を付加して、ＰＯブロックに結合しているＥＯブロックを形成する。エトキシル化工程に続いて、有機部分を末端基として付加する。前述の例では、個々のオキシプロピレン部分（「ＰＯ」）をオキシブチレン部分（「ＢＯ」）に交換してＢＯブロックを形成することもできる。この方法は、式Ｉ及び式ＩＩに記載の全ての可能な変形例を作製するために使用することができる。
【００３６】
試験法の説明
例示的な湿潤剤組成物及び水性組成物の物性を特性評価（ｃｈａｒａｃｔｅｒｉｚｅ）するために様々な方法を使用することができる。方法を以下に記載する。
【００３７】
湿潤剤水溶液の評価
泡試験手順
清潔なガラス製の容器において、湿潤剤０．３グラムと脱イオン水９９．７０グラムとを２分間混合し、次いで、混合物５０ｍＬを２５０ｍＬメスシリンダーに注いだ。清潔な気泡ディフューザーストーン（Ｐｅｎｎ  Ｐｌａｘ  Ａｉｒ  Ｓｔｏｎｅ、７／１６”円筒形、モデルＡＳ６Ｂ）をゴム製のチューブに取り付け、これを流速：２，３００ｃｃ／分〜２，５００ｃｃ／分で２．５ｐｓｉの空気を供給するＭａｘｉｍａエアポンプ型番Ａ−８０５に取り付けた。これは、適切な場所に配置され、湿潤剤の０．３重量％脱イオン水溶液５０ｍＬに浸漬されたディフューザーストーンの実際の流速である。水溶液を充填したメスシリンダーに気泡ディフューザーストーンを入れた。３０秒間又は短時間で溶液が発泡する場合高さが２５０ｍＬに達するまでのより短い時間、水溶液に空気を送り込む。次いで、空気の供給を停止させる。
【００３８】
空気源を除去した直後、及び溶液の高さが５０ｍＬに戻るまで又は安定化するまで設定時間間隔で、発泡している溶液の高さを記録する。泡試験手順において、２５０ｍＬメスシリンダーの２００ｍＬの印は１７ｃｍ±０．２ｃｍに等しい。
【００３９】
表面張力の低下
当業者であれば、ウィルヘルミープレート法を使用して表面張力計（即ち、Ｋｒｕｓｓ（商標）Ｋ１００テンシオメーター）で静的表面張力（ＳＳＴ）を測定することができる。静的表面張力（ＳＳＴ）測定値は、特定の界面活性剤が有し得る動的移動制限に関係なく湿潤剤が溶液中で得ることができる最低表面張力を示す。これは、湿潤剤の表面張力低減能の指標である。ＳＳＴを評価するためのウィルヘルミープレート法は、業界において十分確立された方法であり、本明細書に記載する湿潤剤によって生じる表面張力を測定するために用いた。
【００４０】
当業者であれば、バブルテンシオメーター（即ち、Ｋｒｕｓｓ（商標）ＢＰ２  Ｂｕｂｂｌｅ  Ｔｅｎｓｉｏｍｅｔｅｒ）を用いて動的表面張力（ＤＳＴ）を測定することができる。動的表面張力（ＤＳＴ）測定によって、界面張力を低下させる湿潤剤の固有の能力を評価することができる。ＤＳＴは、様々な速度で溶液にガスを吹き込むことによって生じる様々な表面寿命に亘る湿潤剤水溶液の表面張力を測定する。吹込速度を変動させることによって、様々な寿命の気泡表面が生じ、上記機器は、これら様々な速度のそれぞれにおける表面張力を測定し、特定の湿潤剤が有し得る固有の動的移動制限（ｋｉｎｅｔｉｃ  ｍｏｂｉｌｉｔｙ  ｒｅｓｔｒｉｃｔｉｏｎｓ）を明らかにする。動的移動制限は、塗布速度が湿潤剤の移動限界を超えたときに湿潤剤の濡れ性能を限定し得る。短い表面寿命（１０ｍｓ）は、噴霧霧化中に生じ得る急速な液滴形成に関連する。長い表面寿命（３０，０００ｍｓ〜５０，０００ｍｓ）は、ブラッシング型コーティング塗布及びレベリングに密接に関連し得る。この技術によって、試験における様々な表面寿命範囲に亘る湿潤剤の特徴的な曲線プロファイルが得られる。
【００４１】
水滴の広がり
水溶液を置くための基材としてプラスチックパネルを使用した。前記パネルは、４”×６”（９５ｍｍ×１４５ｍｍ）Ｄｏｗ  Ｐｕｌｓｅ  ２０００黒色ＰＣ／ＡＢＳパネルであった。紙タオルを使用して光沢のある側をＩＰＡで拭き取り、自然乾燥した。各湿潤剤の溶液を、脱イオン水中０．３重量％の濃度で予め調製した。ベースラインレファレンスとして脱イオン水のみを含有するブランク溶液を試験した。
【００４２】
以下の通り、前記パネル上に前記水溶液を置いた。各試験溶液について別々のパネルを使用した。針の付いたシリンジを使用して、溶液を置いた（Ｂ−Ｄ  １ｃｃ２５Ｇ  ５／８  Ｔｕｂｅｒｃｕｌｉｎ  Ｓｙｒｉｎｇｅ  ＆  Ｐｒｅｃｉｓｉｏｎ  Ｇｌｉｄｅ  Ｎｅｅｄｌｅ−Ｐａｒｔ  ９６２６）。溶液を正確に１．０ｍＬ含有するまで、シリンジに溶液を吸い上げた。シリンジの先端が垂直に配向され且つパネルの表面に直接接触して置かれた状態で、シリンジをベンチ上の試験パネルの中心に垂直に配置した。プランジャを一定速度で押し下げ、針が配置された試験パネル上に１５秒間かけてゆっくりと液体を置いた。平衡化させ、広げるために溶液を３分間〜４分間静置した。レファレンスブランクとして脱イオン水を使用する。著しく広がった溶液は、対称的な領域を有していなかった。次いで、その寸法（Ｌ×Ｗ）を定規で測定した。
【００４３】
Ｓｏｎｙ  ＤＳＣ−ＨＸ１０Ｖデジタルカメラを使用してパネル上における水滴の広がりパターンの写真を撮影した。ブランク光沢パネル表面上の明澄透明の液体パターンを見ることができるようにするという課題を克服するために、ＭＭ−１  ＧＴＩ  ＭｉｎｉＭａｔｃｈｅｒ  ｌｉｇｈｔ  ｂｏｏｔｈ（ＧＴＩ  Ｇｒａｐｈｉｃ  Ｔｅｃｈｎｏｌｏｇｙ）内部で斜めから写真を撮影した。その寸法（Ｌ×Ｗ）を定規で測定し、報告する。
【００４４】
実施例２４〜２６のコーティング評価試験法
ＡＳＴＭ  Ｄ５２３：ＢＹＫ  Ｍｉｃｒｏ  Ｔｒｉｇｌｏｓｓメーターを使用して光沢測定に従った。
ＡＳＴＭ  Ｄ５６２：ストーマー粘度
ＡＳＴＭ  Ｄ７１４：膨れ耐性
ＡＳＴＭ  Ｄ６７３６  初期ブロック耐性
ＡＳＴＭ  Ｄ１８４９：保存安定性
ＡＳＴＭ  Ｄ２４８６：スクラブ耐性
ＡＳＴＭ  Ｄ４０６２：レベリング
ＡＳＴＭ  Ｄ４２８７：コーン＆プレートＩＣＩ
ＡＳＴＭ  Ｄ４４００：垂れ耐性
ＡＳＴＭ  Ｄ４８２８：洗浄性
ＡＳＴＭ  Ｄ６７３６：磨き耐性
ＡＳＴＭ  Ｄ７１９０：界面活性剤の溶出
ＡＳＴＭ  Ｄ８０２０：凍解安定性
【００４５】
ＡＳＴＭ法に対して行った改変
保持時間を３０秒間の代わりに５秒間にしたことを除いて、Ｄ４２８７コーン＆プレートＩＣＩ試験に従った。
ＢＹＫ  Ｍｉｃｒｏ  Ｔｒｉｇｌｏｓｓ  ｍｅｔｅｒを使用してＤ５２３光沢測定に従った。
乾燥スポンジの周りにチーズクロスを巻き付け、機械を起動する前にそれをスポンジホルダに挿入したことを除いて、Ｄ６７３６磨き耐性に従った。
Ｄ８０２０凍解安定性  −  凍解安定性に対する利点を識別するために、全塗料重量に対して０．６０％で湿潤剤を添加した。サンプルをＲｅｄ  Ｄｅｖｉｌシェイカーで混合し、塗料の均一性及び平滑性について試験した。均一且つ平滑な塗料は合格と採点した。ゲル化し、振盪後に均一な稠度に混合することができなかった塗料は不合格と採点した。
【００４６】
試験Ａ１：ローラー発泡
ローラー塗布によって湿潤剤の発泡傾向を試験した。これは、Ｌｅｎｅｔａ  Ｓａｇ  ａｎｄ  Ｆｌｏｗチャート（Ｆｏｒｍ  ７Ｂ）上に直接、試験サンプル約５グラム〜約１０グラムを並べて注ぎ、次いで、幅９”、ナップ３／８”のパーディーローラーを使用してローラーを下向きに１回スラリーに通すことによって行った。発生した泡の量を目視評価し、以下の評点を使用してコントロール（湿潤剤を含まない）に対して定量的に採点した：１０−優良；７−良好；４−中等度；１−不良。
【００４７】
試験Ａ２：ブラシ発泡
試験サンプルの入った容器に浸漬した２”の平坦なＧｅｎ  Ｘ  Ｃｈｉｎｅｘブラシを取り、ブラシ３かき分をＬｅｎｅｔａ  Ｓａｇ  ａｎｄ  Ｆｌｏｗチャート（Ｆｏｒｍ  ７Ｂ）に塗布することによって、湿潤剤の発泡傾向を調べた。フィルムに生じた泡を目視評価し、以下の評点を使用してコントロール（湿潤剤を含まない）に対して定量的に採点した：１０−優良；７−良好；４−中等度；１−不良。
【００４８】
試験Ｂ：ローラー安定性
試験サンプル２５０グラムを１／２パイントの容器に入れ、２４時間及び１２日間、１５３ｒｐｍの撹拌機を使用することによって機械的に撹拌した（ローラー）。
【００４９】
試験法Ｃ：色の許容性
塗料１ガロン当たり着色剤８ｏｚを使用して色の許容性を測定した。着色剤は、Ｃｏｌｏｒｔｒｅｎｄ  Ｌａｍｐ  Ｂｌａｃｋ  ８０８Ｂであった。試験塗料は、実施例２６に記載されている。
【００５０】
試験法Ｄ：水と接触した際のかぶり／色変化
試験パネルを２５℃で２４時間硬化させた。次いで、２時間水と接触させ、色変化について目視評価した。
【００５１】
試験法Ｅ：着色力試験法
目的：白色パステル基本塗料の相対着色力を測定する。
基本塗料の配合処方を実施例２６に記載する。塗料１ガロン当たり着色剤２ｏｚを使用して着色力を測定した。着色剤は、Ｃｏｌｏｒｔｒｅｎｄ  Ｌａｍｐ  Ｂｌａｃｋ  ８０８Ｂであった。Ｄａｔａｃｏｌｏｒ  Ｃｏｌｏｒｉｍｅｔｅｒを使用して着色力を測定した。
【００５２】
着色力の手順
１．  塗料１ガロン当たり着色剤２ｏｚで、上記の通り着色塗料を調製する。
２．  Ｒｅｄ  ｄｅｖｉｌシェイカー上に５分間置く。
３．  ２５℃で３０分間、温度制御されたキャビネット又は水浴内に静置する。
４．  Ｐｅｎｏｐａｃチャート（例えば、Ｌｅｎｅｔａ  Ｆｏｒｍ  １Ｂ）上で３ｍｉｌのＢｉｒｄバーを使用して、同様に着色したコントロール塗料と並べてドローダウンを調製する。
５．  制御された温度及び湿度環境（２５±５℃；５０±５％湿度）で乾燥させる。
６．  試験サンプルの着色力を測定し、コントロール塗料と比較する。
【００５３】
試験法Ｆ：基材の濡れ性
試験サンプルの入った容器に浸漬した２”の平坦なＧｅｎ  Ｘ  Ｃｈｉｎｅｘブラシを取り、基材に対して垂直に保持されたブラシを使用して最低量の試験サンプルを塗布し、それを引っ張ってはけ目を作製することによって、湿潤剤の濡れ能力を調べた。５分間サンプルを流動させ、次いで、皮膜の欠陥について基材を評価する。皮膜においてはじきとして顕在化した、生じた濡れ不良を目視評価し、以下の評点を使用してコントロール（湿潤剤を含まない）に対して定量的に採点した：１０−優良；７−良好；４−中等度；１−不良。
【実施例】
【００５４】
以下の実施例は、本発明の範囲内の例示的な実施形態を更に記載及び説明する。実施例は、例示のためだけに与えられるものであり、本発明を限定すると解釈すべきではないが、その理由は、本発明の趣旨及び範囲から逸脱することなしに多くの変形例が可能であるためである。
【００５５】
実施例１
機械的撹拌器、窒素注入口、真空排出口、エチレンオキシド／プロピレンオキシド注入口、温度計、及び圧力センサを備える清潔で乾燥した４リットルのスチール製圧力反応器に、２−エチルヘキサノール（１０２０．９ｇ）を仕込んだ。ＫＯＨの５０重量％水溶液（８．８ｇ）を添加し、窒素をスパージしながら混合物を１２０℃に加熱した。これら条件下で２．５時間水を除去したところ、最終的な水濃度は０．０６重量％になり、合計蒸留物重量は１６．３ｇであった。±１．５時間１２０℃でプロピレンオキシド（８８７ｇ）を添加した。添加完了後、圧力が安定するまで（±２時間）反応混合物を１２０℃で保持した。混合物を１４０℃に加熱し、±２時間かけてエチレンオキシド（１，３４６ｇ）を添加した。添加完了後、圧力が安定するまで（±０．５時間）反応混合物を１４０℃で保持した。反応混合物を５０℃に冷却し、反応器から取り出したところ、無色透明の液体３，２１７ｇが得られた。ＯＨ価：１３１．２６ｍｇ  ＫＯＨ／ｇ；酸価：０．０６ｍｇ  ＫＯＨ／ｇ；ｐＨ（水中１％）：６．６。
【００５６】
実施例２
４つ口５００ｍＬ丸底フラスコに、機械的撹拌器、温度計、ストッパー、及びガス注入管を備える還流凝縮器を取り付けた。丸底フラスコに実施例１（１００ｇ）及びパラ−トルエンスルホン酸一水和物（１．８ｇ）を仕込んだ。メチラール（２００ｇ）を１度の添加で仕込んだ。混合物を±５０℃で１２時間還流させた。水（５ｍＬ）中炭酸ナトリウム（０．５ｇ）を添加し、得られた混合物を３０分間撹拌した。混合物をセライトで濾過し、その後、全ての揮発物を減圧下（３０ｍｂａｒ、５０℃）で除去したところ、曇った無色の液体１０７．３４ｇが得られた。ＯＨ価：３２．８ｍｇ  ＫＯＨ／ｇ；酸価：１．１ｍｇ  ＫＯＨ／ｇ；ｐＨ（水中１％）：４．６。
【００５７】
実施例３
窒素雰囲気が充填された、機械的撹拌器、温度計、還流凝縮器、及びガス注入管を備える５００ｍＬの４つ口丸底フラスコにおいて、パラ−トルエンスルホン酸一水和物（１．８８ｇ）を実施例１（１００ｇ）に溶解させた。混合物を室温で撹拌し、ジメトキシメタン（２００．００ｇ）を複数のアリコートに分けて添加した。ジメトキシメタンアリコートの添加と添加の間に、交互に混合物を加熱還流させ、続いて、±３０ｍｂａｒ及び５５℃〜６０℃で真空蒸留して、揮発物を除去した。混合物を１２時間反応させた。炭酸ナトリウム（１．０５ｇ）を最小量の水（±５ｍＬ）に溶解させ、反応混合物に添加した。白色の固体が溶液から沈殿した。全ての揮発物を減圧下で除去した。得られた混合物を濾過したところ、曇った無色の液体１０７．３４ｇが得られた。ＯＨ価：３２．８ｍｇ  ＫＯＨ／ｇ；酸価：１．１ｍｇ  ＫＯＨ／ｇ；ｐＨ（水中１％）：４．６。
【００５８】
実施例４
機械的撹拌器、窒素注入口、ブチレンオキシド注入口、温度計、及び圧力センサを備える清潔で乾燥した１リットルのガラス製の圧力反応器に、４−メチル−２−ペンタノール（７７１．８ｇ）を仕込んだ。ナトリウムメタノラート（２．３２ｇ）を添加し、混合物を１００℃〜１２５℃に加熱した。反応器を雰囲気に向かって開き、窒素をスパージしながら、メタノールを±２時間かけて脱イオン化した。反応器を閉じ、混合物を１３０℃〜１４０℃に加熱し、ブチレンオキシド（４２３ｇ）を１２時間に亘って添加した。混合物を室温に冷却し、反応器から排出したところ、茶色の液体５０６．８ｇが得られた。ＯＨ価：１７１．８ｍｇ  ＫＯＨ／ｇ；酸価：３．２ｍｇ  ＫＯＨ／ｇ；ｐＨ（水中１％）：１０．３。茶色の液体（３５９．８ｇ）を、機械的撹拌器、窒素注入口、真空排出口、エチレンオキシド／プロピレンオキシド注入口、温度計、及び圧力センサを備える清潔で乾燥した４リットルのスチール製圧力反応器に移した。混合物に窒素をスパージし、３０分間１４０℃に加熱した。エチレンオキシド（１９４ｇ）を約０．５時間かけて１４０℃で添加した。添加完了後、圧力が安定するまで（±０．５時間）反応混合物を１４０℃で保持した。反応混合物を５０℃に冷却し、酢酸０．６３ｇで中和した。茶色の液体１９２ｇが反応器から除去された。ＯＨ価：１１０ｍｇ  ＫＯＨ／ｇ；酸価：０．２ｍｇ  ＫＯＨ／ｇ；ｐＨ（水中１％）：５．９。
【００５９】
実施例５Ａ
機械的撹拌器、窒素注入口、真空排出口、エチレンオキシド／プロピレンオキシド注入口、温度計、及び圧力センサを備える、清潔で乾燥した４リットルのスチール製圧力反応器に、２−エチルヘキサノール（７７１．８ｇ）を仕込んだ。ＫＯＨの５０重量％水溶液（８．９ｇ）を添加し、窒素をスパージしながら、混合物を１２０℃に加熱した。これら条件下で２．５時間水を除去したところ、最終的な水濃度は０．０８重量％になり、合計蒸留物重量は２１．８ｇであった。±１．５時間かけて１２０℃でプロピレンオキシド（６６２ｇ）を添加した。添加完了後、圧力が安定するまで（±２時間）反応混合物を１２０℃で保持した。混合物を１４０℃に加熱し、±２時間かけてエチレンオキシド（１，５０６ｇ）を添加した。添加完了後、圧力が安定するまで（±０．５時間）反応混合物を１４０℃で保持した。反応混合物を４０℃に冷却し、無色透明の液体９４４．１ｇを反応器から除去し、これを酢酸３．６８ｇで中和した。ＯＨ価：１１２．９ｍｇ  ＫＯＨ／ｇ；酸価：０．１３ｍｇ  ＫＯＨ／ｇ、ｐＨ（水中１％）：６．０。
【００６０】
実施例５Ｂ
実施例５Ａで反応器に残った生成物混合物を１４０℃に加熱し、エチレンオキシド３３９ｇを±０．２５時間に亘って添加した。添加完了後、圧力が安定するまで（±０．５時間）反応混合物を１４０℃で保持した。反応混合物を４０℃に冷却し、無色透明の液体９０７ｇを反応器から除去し、これを酢酸３．０５ｇで中和した。ＯＨ価：９６．４ｍｇ  ＫＯＨ／ｇ；酸価：０．１２ｍｇ  ＫＯＨ／ｇ、ｐＨ（水中１％）：６．１。
【００６１】
実施例５Ｃ
実施例５Ａで反応器に残った生成物混合物を１４０℃に加熱し、エチレンオキシド２０５ｇを±０．２５時間に亘って添加した。添加完了後、圧力が安定するまで（±０．５時間）反応混合物を１４０℃で保持した。反応混合物を７０℃に冷却し、無色透明の液体１，５０８ｇを反応器から除去し、これを酢酸４．７８ｇで中和した。ＯＨ価：８３．６ｍｇ  ＫＯＨ／ｇ；酸価：０．１４ｍｇ  ＫＯＨ／ｇ、ｐＨ（水中１％）：６．１。次いで、混合物を４０℃に冷却し、無色透明の溶液９６４．７ｇが反応器から除去された。
【００６２】
実施例６
４つ口の５００ｍＬ丸底フラスコに、機械的撹拌器と、温度計と、ストッパーと、ガス注入管を載せ、４Åモレキュラーシーブを含むソックスレーセットアップとを取り付けた。丸底フラスコに実施例５Ｃ（１００ｇ）、臭化リチウム（０．５１ｇ）、及びパラ−トルエンスルホン酸一水和物（１．１３ｇ）を仕込んだ。メチラール（２００ｇ）を１度の添加で仕込んだ。混合物を±５０℃で１２時間還流させた。トリエチルアミン（０．７１６ｇ）を添加し、得られた混合物を３０分間撹拌した。混合物をセライトで濾過し、その後全ての揮発物を減圧下（３０ｍｂａｒ、５０℃）で除去して、透明な黄色の液体１０６．０５ｇを得た。ＯＨ価：５．４ｍｇ  ＫＯＨ／ｇ；酸価：０．５８ｍｇ  ＫＯＨ／ｇ；ｐＨ（水中１％）：４．８。実施例６の０．３重量％脱イオン水溶液は、２９．７１ｍＮ／ｍの静的表面張力を有していた。実施例６の０．３重量％脱イオン水溶液は、１０ｍｓで４５ｍＮ／ｍｓの動的表面張力を有していた。
【００６３】
実施例７
機械的撹拌器、窒素注入口、真空排出口、エチレンオキシド／プロピレンオキシド注入口、温度計、及び圧力センサを備える清潔で乾燥した４リットルのスチール製圧力反応器に、３，５，５−トリメチルヘキサノール（８０９．４ｇ）を仕込んだ。ＫＯＨの５０重量％水溶液（６．５ｇ）を添加し、窒素をスパージしながら混合物を１２０℃に加熱した。０．３ｂａｒの真空を印加し、その後、１時間かけて脱イオン化したところ、最終的な水濃度は０．０１重量％になった。プロピレンオキシド（６４７ｇ）を±２時間かけて１２０℃で添加した。添加完了後、圧力が安定するまで（±２時間）反応混合物を１２０℃で保持した。混合物を１４０℃に加熱し、エチレンオキシド（９８６ｇ）を±２時間かけて添加した。添加完了後、圧力が安定するまで（±０．５時間）反応混合物を１４０℃で保持した。反応混合物を６０℃に冷却し、反応器から除去したところ、無色透明の液体２，４１３ｇが得られた。ＯＨ価：１２７．５ｍｇ  ＫＯＨ／ｇ；塩基価  １．０４ｍｇ  ＫＯＨ／ｇ。
【００６４】
実施例８
窒素雰囲気が充填された、機械的撹拌器、温度計、還流凝縮器、及びガス注入管を備える５００ｍＬの４つ口丸底フラスコにおいて、パラ−トルエンスルホン酸一水和物（１．８８ｇ）及び臭化リチウム（０．８６ｇ）を実施例７（１００ｇ）に溶解させた。混合物を室温で撹拌し、ジメトキシメタン（７５．０ｇ）を複数のアリコートに分けて添加した。ジメトキシメタンアリコートの添加と添加の間に、交互に混合物を加熱還流させ、続いて、±３０ｍｂａｒ及び５５℃〜６０℃で真空蒸留して、揮発物を除去した。混合物を３時間反応させた。炭酸ナトリウム（１．０５ｇ）を最小量の水（±５ｍＬ）に溶解させ、反応混合物に添加した。白色の固体が溶液から沈殿した。全ての揮発物を減圧下で除去した。得られた混合物を濾過して、透明で僅かに黄色の液体１０４ｇを得、これに水１ｇを添加した。ＯＨ価：１９．６ｍｇ  ＫＯＨ／ｇ；酸価：０．１ｍｇ  ＫＯＨ／ｇ；ｐＨ（水中１％）：７．９。実施例８の０．３重量％脱イオン水溶液は、２８．５１ｍＮ／ｍの静的表面張力を有していた。実施例８の０．３重量％脱イオン水溶液は、１０ｍｓで３５ｍＮ／ｍｓの動的表面張力を有していた。
【００６５】
実施例９
機械的撹拌器、窒素注入口、真空排出口、エチレンオキシド／プロピレンオキシド注入口、温度計、及び圧力センサを備える清潔で乾燥した４リットルのスチール製圧力反応器に、オクタノール（６９９．６ｇ）を仕込んだ。ＫＯＨの５０重量％水溶液（５．０１ｇ）を添加し、窒素をスパージしながら混合物を１３５℃に加熱した。０．３ｂａｒの真空を印加し、２時間かけて水を除去したところ、最終的な水濃度は０．０８重量％になった。プロピレンオキシド（６１６ｇ）を±１．５時間かけて１２０℃で添加した。添加完了後、圧力が安定するまで（±２時間）反応混合物を１２０℃で保持した。混合物を１４０℃に加熱し、エチレンオキシド（９３４ｇ）を±２時間かけて添加した。添加完了後、圧力が安定するまで（±０．５時間）反応混合物を１４０℃で保持した。反応混合物を５０℃に冷却し、反応器から除去して、無色透明の液体２２２７．４ｇを得た。ＯＨ価：１３７．８ｍｇ  ＫＯＨ／ｇ；酸価：０．１３ｍｇ  ＫＯＨ／ｇ；ｐＨ（水中１％）：６．３。
【００６６】
実施例１０
４つ口の５００ｍＬ丸底フラスコに、機械的撹拌器、温度計、ストッパー、並びに実施例９（１００ｇ）、臭化リチウム（０．８２５ｇ）、及びパラ−トルエンスルホン酸一水和物（１．８ｇ）を入れたソックスレーセットアップを取り付けた。メチラール（２００ｇ）を１度の添加で仕込んだ。混合物を±５０℃で１２時間還流させた。炭酸カリウム（０．１．３２ｇ）を添加し、得られた混合物を３０分間撹拌した。混合物をセライトで濾過し、その後、全ての揮発物を減圧下（３０ｍｂａｒ、５０℃）で除去して、透明な黄色の液体１０５．７４ｇを得た。ＯＨ価：２５．４ｍｇ  ＫＯＨ／ｇ；酸価：０．５ｍｇ  ＫＯＨ／ｇ；ｐＨ（水中１％）：４．５。
【００６７】
実施例１１
機械的撹拌器、窒素注入口、真空排出口、エチレンオキシド／プロピレンオキシド注入口、温度計、及び圧力センサを備える清潔で乾燥した４リットルのスチール製圧力反応器に、イソノナノール（１，０００ｇ）を仕込んだ。ＫＯＨの５０重量％水溶液（７．９ｇ）を添加し、窒素をスパージしながら混合物を１２０℃に加熱した。０．３ｂａｒの真空を印加し、２時間かけて水を除去したところ、最終的な水濃度は０．０６重量％になった。プロピレンオキシド（７９８ｇ）を±１．５時間かけて１２０℃で添加した。添加完了後、圧力が安定するまで（±２時間）反応混合物を１２０℃で保持した。混合物を１４０℃に加熱し、エチレンオキシド（１，２１１ｇ）を±２時間かけて添加した。添加完了後、圧力が安定するまで（±０．５時間）反応混合物を１４０℃で保持した。反応混合物を５０℃に冷却し、酢酸（５．３ｇ）で中和して、無色透明の液体２，９３１．８ｇを得た。ＯＨ価：１２７．１ｍｇ  ＫＯＨ／ｇ；酸価：０．０９ｍｇ  ＫＯＨ／ｇ。
【００６８】
実施例１２
４つ口５００ｍＬ丸底フラスコに、機械的撹拌器、温度計、ストッパー、及びガス注入管を備える還流凝縮器を取り付けた。丸底フラスコに実施例１１（１００ｇ）、臭化リチウム（０．８２５）、及びパラ−トルエンスルホン酸一水和物（１．８ｇ）を仕込んだ。メチラール（２００ｇ）を１度の添加で仕込んだ。混合物を±５０℃で１２時間還流させた。炭酸ナトリウム（１．０ｇ）を添加し、得られた混合物を３０分間撹拌した。混合物をセライトで濾過し、その後、全ての揮発物を減圧下（３０ｍｂａｒ、５０℃）で除去して、透明な黄色の液体１０７．１３ｇを得た。ＯＨ価：１２．３ｍｇ  ＫＯＨ／ｇ；酸価：１ｍｇ  ＫＯＨ／ｇ；ｐＨ（水中１％）：４．１。
【００６９】
実施例１３
機械的撹拌器、窒素注入口、真空排出口、エチレンオキシド／プロピレンオキシド注入口、温度計、及び圧力センサを備える清潔で乾燥した４リットルのスチール製圧力反応器に、イソノナノール（７６０．６ｇ）を仕込んだ。ＫＯＨの５０重量％水溶液（１３．９ｇ）を添加し、窒素をスパージしながら混合物を１３０℃に加熱した。０．３ｂａｒの真空を印加し、２時間かけて水を除去したところ、最終的な水濃度は０．０２重量％になった。混合物を１６０℃に加熱し、エチレンオキシド（１，１５８．５ｇ）を±２時間かけて添加した。添加完了後、圧力が安定するまで（±０．５時間）反応混合物を１６０℃で保持した。混合物を１３５℃に冷却し、次いで、±１．５時間かけてプロピレンオキシド（９１６．５ｇ）を添加した。添加完了後、圧力が安定するまで（±０．２５時間）反応混合物を１７０℃〜１８０℃に加熱した。次いで、混合物を４０℃に冷却し、無色透明の液体１，００４ｇを反応器から除去し、これを酢酸１．２１ｇで中和した。ＯＨ価：９８．１７ｍｇ  ＫＯＨ／ｇ；酸価：１．７ｍｇ  ＫＯＨ／ｇ。
【００７０】
実施例１４
４つ口５００ｍＬ丸底フラスコに、機械的撹拌器、温度計、ストッパー、及びガス注入管を備える還流凝縮器を取り付けた。丸底フラスコに実施例１３（１００ｇ）、臭化リチウム（０．６）、及びパラ−トルエンスルホン酸一水和物（１．３３ｇ）を仕込んだ。メチラール（２００ｇ）を１度の添加で仕込んだ。混合物を±５０℃で１２時間還流させた。炭酸ナトリウム（０．９５ｇ）を添加し、得られた混合物を３０分間撹拌した。混合物をセライトで濾過し、その後、全ての揮発物を減圧下（３０ｍｂａｒ、５０℃）で除去して、曇った無色の液体１０６．５２ｇを得た。ＯＨ価：１７．７ｍｇ  ＫＯＨ／ｇ；酸価：２．４ｍｇ  ＫＯＨ／ｇ；ｐＨ（水中１％）：４．３。
【００７１】
実施例１５
機械的撹拌器、窒素注入口、真空排出口、エチレンオキシド／プロピレンオキシド注入口、温度計、及び圧力センサを備える清潔で乾燥した４リットルのスチール製圧力反応器に、イソノナノール（７６０．６ｇ）を仕込んだ。ＫＯＨの５０重量％水溶液（１３．９ｇ）を添加し、窒素をスパージしながら混合物を１３０℃に加熱した。０．３ｂａｒの真空を印加し、２時間かけて水を除去したところ、最終的な水濃度は０．０２重量％になった。混合物を１６０℃に加熱し、エチレンオキシド（１，１５８．５ｇ）を±２時間かけて添加した。添加完了後、圧力が安定するまで（±０．５時間）反応混合物を１６０℃で保持した。混合物を１３５℃に冷却し、次いで、プロピレンオキシド（９１６．５ｇ）を±１．５時間かけて添加した。添加完了後、圧力が安定するまで（±０．２５時間）反応混合物を１７０℃〜１８０℃に加熱した。次いで、混合物を４０℃に冷却し、無色透明の液体１，００４ｇを反応器から除去した。反応器に残った生成物混合物を１４０℃に加熱し、プロピレンオキシド１９７．３ｇを±０．２５時間に亘って添加した。添加完了後、圧力が安定するまで（±０．２５時間）反応混合物を１７０℃〜１８０℃に加熱した。次いで、混合物を４０℃に冷却し、無色透明の液体９６４．７ｇを反応器から除去し、これを酢酸１．０５ｇで中和した。ＯＨ価：８９．７ｍｇ  ＫＯＨ／ｇ；酸価：１．５ｍｇ  ＫＯＨ／ｇ。
【００７２】
実施例１６
４つ口５００ｍＬ丸底フラスコに、機械的撹拌器、温度計、ストッパー、及びガス注入管を備える還流凝縮器を取り付けた。丸底フラスコに実施例１５（１００ｇ）、臭化リチウム（０．５５ｇ）、及びパラ−トルエンスルホン酸一水和物（１．２２ｇ）を仕込んだ。メチラール（２００ｇ）を１度の添加で仕込んだ。混合物を±５０℃で１２時間還流させた。炭酸ナトリウム（１．０２ｇ）を添加し、得られた混合物を３０分間撹拌した。混合物をセライトで濾過し、その後、全ての揮発物を減圧下（３０ｍｂａｒ、５０℃）で除去して、透明な黄色の液体１０２．７３ｇを得た。ＯＨ価：２５．８ｍｇ  ＫＯＨ／ｇ；酸価：２．０ｍｇ  ＫＯＨ／ｇ；ｐＨ（水中１％）：４．４。
【００７３】
実施例１７
機械的撹拌器、窒素注入口、真空排出口、エチレンオキシド／プロピレンオキシド注入口、温度計、及び圧力センサを備える清潔で乾燥した４リットルのスチール製圧力反応器に、イソノナノール（４０５．６ｇ）を仕込んだ。ＫＯＨの５０重量％水溶液（３．９ｇ）を添加し、窒素をスパージしながら混合物を１２０℃に加熱した。０．３ｂａｒの真空を印加し、１時間かけて水を除去したところ、最終的な水濃度は０．０４重量％になった。プロピレンオキシド（４８４ｇ）を±１．５時間かけて１２０℃で添加した。添加完了後、圧力が安定するまで（±２時間）反応混合物を１２０℃で保持した。混合物を１４０℃に加熱し、エチレンオキシド（６１２ｇ）を±２時間かけて添加した。添加完了後、圧力が安定するまで（±０．５時間）反応混合物を１４０℃で保持した。反応混合物を５０℃に冷却し、２−エチルヘキサン酸５．０３ｇで中和した。生成物を反応器から除去し、無色透明の液体１，４８２．９ｇを得た。ＯＨ価：１０９．５ｍｇ  ＫＯＨ／ｇ；酸価：０．１２ｍｇ  ＫＯＨ／ｇ。
【００７４】
実施例１８
窒素雰囲気が充填された、機械的撹拌器、温度計、還流凝縮器、及びガス注入管を備える５００ｍＬ４つ口丸底フラスコにおいて、パラ−トルエンスルホン酸一水和物（１．４８ｇ）及び臭化リチウム（０．６８ｇ）を実施例１７（１００ｇ）に溶解させた。混合物を室温で撹拌し、ジメトキシメタン（５９．４ｇ）を複数のアリコートに分けて添加した。ジメトキシメタンアリコートの添加と添加の間に、交互に混合物を加熱還流させ、続いて、±３０ｍｂａｒ及び５５℃〜６０℃で真空蒸留して、揮発物を除去した。混合物を３時間反応させた。炭酸ナトリウム（０．８３ｇ）を最小量の水（±５ｍＬ）に溶解させ、反応混合物に添加した。白色の固体が溶液から沈殿した。全ての揮発物を減圧下で除去した。得られた混合物を濾過して、無色透明の混合物９７．７８ｇを得、これに水１ｇを添加した。ＯＨ価：２７．３ｍｇ  ＫＯＨ／ｇ；酸価：０．６ｍｇ  ＫＯＨ／ｇ；ｐＨ（水中１％）：５．３。
【００７５】
実施例１９
窒素雰囲気が充填された、機械的撹拌器、温度計、還流凝縮器、及びガス注入管を備える５００ｍＬ４つ口丸底フラスコにおいて、パラ−トルエンスルホン酸一水和物（１．５ｇ）及び臭化リチウム（０．６８ｇ）を実施例４（１００ｇ）に溶解させた。混合物を室温で撹拌し、ジメトキシメタン（５９．８ｇ）を複数のアリコートに分けて添加した。ジメトキシメタンアリコートの添加と添加の間に、交互に混合物を加熱還流させ、続いて、±３０ｍｂａｒ及び５５℃〜６０℃で真空蒸留して、揮発物を除去した。混合物を３時間反応させた。炭酸ナトリウム（０．８３ｇ）を最小量の水（±５ｍＬ）に溶解させ、反応混合物に添加した。白色の固体が溶液から沈殿した。全ての揮発物を減圧下で除去した。得られた混合物を濾過して、黄色の濁った混合物８９．２９ｇを得、これに水０．９ｇを添加した。ＯＨ価：３２．８ｍｇ  ＫＯＨ／ｇ；酸価：０．２ｍｇ  ＫＯＨ／ｇ；ｐＨ（水中１％）：５．８。実施例１９の０．３重量％脱イオン水溶液は、２９．０８ｍＮ／ｍの静的表面張力を有していた。実施例１９の０．３重量％脱イオン水溶液は、１０ｍｓにおいて４０ｍＮ／ｍｓの動的表面張力を有していた。
【００７６】
実施例２０
機械的撹拌器、窒素注入口、真空排出口、エチレンオキシド／プロピレンオキシド注入口、温度計、及び圧力センサを備える清潔で乾燥した４リットルのスチール製圧力反応器に、イソノナノール（７５９ｇ）を仕込んだ。ＫＯＨの５０重量％水溶液（６．４ｇ）を添加し、窒素をスパージしながら混合物を１３０℃に加熱した。０．３ｂａｒの真空を印加し、２時間かけて水を除去したところ、最終的な水濃度は０．０９重量％になった。混合物を１４０℃に加熱し、エチレンオキシド（４６４ｇ）を±２時間かけて添加した。添加完了後、圧力が安定するまで（±０．５時間）反応混合物を１４０℃で保持した。混合物を１２０℃に冷却し、±１．５時間かけてプロピレンオキシド（６１１．５ｇ）を添加した。添加完了後、圧力が安定するまで（±４時間）反応混合物を１２０℃で保持した。混合物を１４０℃に加熱し、エチレンオキシド（６９６ｇ）を±２時間かけて添加した。添加完了後、圧力が安定するまで（±０．５時間）反応混合物を１４０℃で保持した。反応混合物を５０℃に冷却し、生成物を反応器から除去して、無色透明の液体２，４９６ｇを得た。ＯＨ価：１１７．５ｍｇ  ＫＯＨ／ｇ；塩基価：０．０２ｍｅｑ／ｇ；ｐＨ（水中１％）：９．８。
【００７７】
実施例２１
窒素雰囲気が充填された、機械的撹拌器、温度計、還流凝縮器、及びガス注入管を備える５００ｍＬの４つ口丸底フラスコにおいて、パラ−トルエンスルホン酸一水和物（２．３７ｇ）及び臭化リチウム（１．０８ｇ）を実施例２０（１５０ｇ）に溶解させた。混合物を室温で撹拌し、ジメトキシメタン（９４．９３ｇ）を複数のアリコートに分けて添加した。ジメトキシメタンアリコートの添加と添加の間に、交互に混合物を加熱還流させ、続いて、±３０ｍｂａｒ及び５５℃〜６０℃で真空蒸留して、揮発物を除去した。混合物を３時間反応させた。炭酸ナトリウム（１．３２ｇ）を最小量の水（±４ｍＬ）に溶解させ、反応混合物に添加した。白色の固体が溶液から沈殿した。全ての揮発物を減圧下で除去した。得られた混合物を濾過して、無色透明の混合物１４５．９ｇを得、これに水１．５ｇを添加した。ＯＨ価：３６．９ｍｇ  ＫＯＨ／ｇ；酸価：０．１ｍｇ  ＫＯＨ／ｇ；ｐＨ（水中１％）：９．６。
【００７８】
実施例２２
脱イオン水中における湿潤剤の発泡を試験するための試験手順
前述の実施例に記載した低発泡湿潤剤を、本明細書に記載する泡試験手順に従って測定した。多数の市販の湿潤剤についても発泡試験を実施した。前記市販の湿潤剤は、（１）アセチレンジオール双性界面活性剤組成物（Ｓｕｒｆｙｎｏｌ（商標）１０４Ｈ）、（２）アルキルエトキシラート界面活性剤組成物（Ｍｕｌｔｉｗｅｔ（商標）ＳＵ）、及び（３）アルキルフェノールエトキシラート（Ｔｒｉｔｏｎ（商標）ＣＦ１０）を含む。
【００７９】
結果を表１に要約する。
【表１】
2018535819.tif 000007
【００８０】
実施例２３
本発明の実施例及び３つの市販例：（１）実施例８、（２）アセチレンジオール双性界面活性剤組成物（Ｓｕｒｆｙｎｏｌ（商標）１０４Ｈ）、（３）アルキルエトキシラート界面活性剤組成物（Ｍｕｌｔｉｗｅｔ（商標）ＳＵ）、及び（４）アルキルフェノールエトキシラート（Ｔｒｉｔｏｎ（商標）ＣＦ１０）についてＤＳＴ測定値を評価した。試験は、Ｋｒｕｓｓ（商標）ＢＰ２  Ｂｕｂｂｌｅテンシオメーターを使用して行った。できる限り、溶液濃度を同一か又は非常に近く維持した。湿潤剤のうちの３つは、脱イオン水中０．２５％〜０．３０％の濃度を有していた。ジェミニジオールは水への溶解度が限定的なものであったので、０．１％の濃度でしか添加できなかった。表面寿命は、１０ｍｓから約５０，０００ｍｓまで増大させた。比較のために使用するレファレンス物質は脱イオン水であり、これは７２ｍＮ／ｍ〜７３ｍＮ／ｍのＤＳＴ結果を有していた。
【００８１】
ＤＳＴ試験の結果を図に示す。表面寿命（ミリ秒（ｍｓ））をＸ軸に示し、溶液の表面張力をＹ軸に示す。アルキルフェノールエトキシラート及びジェミニジオールの湿潤剤は、他の２つと比べて同じレベルの表面張力低下をもたらさない。これら表面張力の低下は表面寿命の増大と共に改善され、最終的には５，０００ｍｓを超える表面寿命において約３４ｍＮ／ｍで横ばいになる。実施例８の湿潤剤は、全ての測定された表面寿命においてジェミニジオール及びアルキルフェノールエトキシラートよりも優れた表面張力の低下をもたらし、それは５００ｍｓを超える表面寿命においてアルキルエトキシラートに匹敵する。
【００８２】
上記４つの湿潤剤に対してＳＳＴ測定を実施した。４つ全ての湿潤剤を脱イオン水中０．３％の濃度で評価した。４つの湿潤剤のＳＳＴ測定値は以下の通りである：
実施例８                                    ２７．２ｍＮ／ｍ
アルキルフェノールエトキシラート            ３３．６ｍＮ／ｍ
アルキルエトキシラート                      ２６．３ｍＮ／ｍ
ジェミニジオール                            ３２．１ｍＮ／ｍ
【００８３】
実施例８は、アルキルフェノールエトキシラート及びジェミニジオールよりも低いＳＳＴを有し、アルキルエトキシラートのＳＳＴに近い。アルキルエトキシラートは、実施例８の結果よりも１．１ｍＮ／ｍ低いＳＳＴを有するが、湿潤剤アルキルエトキシラートは、脱イオン化されたコーティングの調製及び適用における使用中に多くの泡が発生するという不利な欠点を有する。
【００８４】
実施例２４
木材用ラッカーに対する湿潤性能
ニスでコーティングされた木材表面は、時に表面エネルギーが低く、濡らすのが困難である場合がある。この理由から、基材の濡れを改善するために水系木材用コーティングラッカーに湿潤剤を添加する。木材用ラッカーは、典型的には、ブラシ、スプレー、及び時にローラーによって塗布される。これら塗布プロセスによって、ラッカーコーティングに泡が入る場合がある。乾燥した皮膜に捕捉された泡は、皮膜の保護特性及び外観に悪影響を与える。表２は、４種の湿潤剤の性能を評価するために使用した透明な木材用ラッカーの配合処方を示す。
【表２】
2018535819.tif 000008
【００８５】
試験法Ａ１及びＡ２に従って、実施例２４に記載の４つの湿潤剤及び湿潤剤を含まないコントロールについて塗布発泡試験を行った。異なる塗布方法のそれぞれによる塗布中に発生した泡の量をコントロールに対して採点した。
【００８６】
表３は、コントロール及び４つの湿潤剤で改質されたラッカーについて様々な塗布方法の結果を示す。各ラッカーは、同等の粘度及び光沢を有していた。様々な塗布方法中に発生する泡は湿潤剤間で大きな差がある。ブラシ及びローラー塗布の結果に基づいて、ジェミニジオール及び実施例８の湿潤剤は、発泡に関連して引き起こされる問題が少ないと考えられる。残り２つの湿潤剤は、ローラー塗布中に問題が生じる場合があった。
【表３】
2018535819.tif 000009
【００８７】
実施例２５
顔料の濡れ
顔料の濡れは、最適に顔料を分散させるために必須である。凝集体として存在する顔料粒子は空気に取り囲まれており、前記粒子を濡らすためには前記空気を液体によって置換しなければならない。濡れ工程は、顔料表面に吸着された物質を液体で置換することを含む。液体の表面張力が顔料の表面エネルギーよりも高い場合、液体は顔料表面を濡らさない。
【００８８】
水の表面張力が顔料の表面エネルギーよりも高いため、水だけを使用して多くの顔料の表面を濡らすことができる。水の表面張力を低下させ、液体−空気界面への吸着及び配向によって顔料の濡れを支援するために湿潤剤が添加され、その結果、界面張力が低下する。
【００８９】
湿潤剤は、水の表面張力を低下させることとは別に、泡を安定化する傾向もある。生産中に発生した泡は、不透明性及び発色に影響を与える分散プロセスに干渉し、生産時間を延長し、製品の品質を損なわせることがある。
【００９０】
本発明の湿潤剤が過剰に泡を発生させることなしに顔料を適切に濡らす能力を、典型的な水性コーティングの粉砕段階で立証した。粉砕段階は、ＴｉＯ２の濡れ及び分散を含み、その結果ＴｉＯ２スラリーが生じる。本発明の湿潤剤の性能を、表３に列挙した市販の湿潤剤と比較した。
【００９１】
表４は、ＴｉＯ２スラリーを作製するために使用した配合処方を示す。ＴｉＯ２重量に対して０．９７％活性で湿潤剤を添加した。湿潤剤の発泡傾向の差をとらえるために消泡剤を意図的に除外した。
【表４】
2018535819.tif 000010
【００９２】
ＴｉＯ２スラリーにおいて使用した各湿潤剤の発泡傾向を、試験Ａ１に従ってローラー塗布によって試験した。
【００９３】
表５は、４つの湿潤剤に基づくＴｉＯ２スラリーの評価結果を示す。各スラリーは、同等の粒度、粘度、及び光沢を有していた。ＴｉＯ２スラリーの作製中に発生する泡は湿潤剤間で大きな差がある。ジェミニジオール及び実施例８の湿潤剤からは、アルキルフェノールエトキシラート及びアルキルエトキシラートベースのスラリーよりも泡が著しく少なかった。
【００９４】
ジェミニジオールベースのＴｉＯ２スラリーは、３ｍｉｌのＢｉｒｄアプリケーターを使用してＬｅｎｅｔａ  Ｆｏｒｍ  １Ｂ不透明性チャート上にドローダウンしたときに過剰の粗粒子を示した。粗粒子は、グラインドゲージに捕捉することができなかった小さなゲル粒子であると考えられる。軟質のゲル粒子は、ジェミニジオールの水溶解度が低いことに関連している可能性がある。ジェミニジオールの低発泡特徴は、恐らく、水溶解度が低いことに起因している可能性がある。
【００９５】
粉砕段階中に過剰の泡が発生すると、粉砕時間が延長されることがあり、その結果、生産時間のロスが生じ、最終製品の品質が低下する。泡を克服するために過剰の消泡剤を添加すると、製品コストがかさみ、ことによると、最終皮膜特性が損なわれる。
【表５】
2018535819.tif 000011
【００９６】
実施例２６
装飾コーティングへの適用−
水系コーティングは、様々な成分、例えば、溶剤、結合剤、顔料又は充填剤、界面活性剤−湿潤剤、及び分散剤、皮膜形成剤、殺生物剤、消泡剤、並びにレオロジー改質剤を用いて製剤化される。湿潤剤は、水性コーティングにおいて様々な目的のために使用されている。前記目的としては、不透明性及び発色を制御する顔料を最適に分散させるために顔料を濡らすことが挙げられる。前記湿潤剤は、低表面エネルギー基材の濡れを促進し、その結果、かかる表面に対する接着が改善される。また、湿潤剤は、レベリング助剤として使用することもできる。
【００９７】
水系コーティングは環境に優しいコーティングとして販売されているので、これらコーティングで従来用いられていた溶剤は除去されているか、又は濃度が著しく低減されている。その結果、前記コーティングは、凍解安定性、オープンタイムが短い、及び缶内における塗料の皮張り等の領域でより多くの課題に直面している。湿潤剤は、かかる厳しい性能特性においてある程度役に立つ。しかし、湿潤剤によってコーティングが水感受性になる傾向があるので、その結果、膨れ及びかぶり抵抗性、界面活性剤の溶出、発泡、つや出し、皮膜の軟化が不十分になり、耐汚性に影響を与える。これら問題のため、本発明の湿潤剤を典型的な水性コーティングで評価し、表３に列挙する市販の湿潤剤と比較した。表６は、試験装飾コーティングを作製するために使用した配合処方を示す。サンプル湿潤剤を合計塗料重量に対して０．３０％活性で、レットダウンにおいて添加した。理想的には、湿潤剤は、分散プロセスにおいて必須である顔料を濡らすために顔料の前に添加しなければならない。しかし、この評価については、プロセス変動を最小化するために湿潤剤をレットダウンで添加した。配合処方は、１１．１１ポンド／ガロン；５３．４重量％固形分；３７．４体積％固形分；２７．９％ＰＶＣ；０．２ポンド／ガロン  ＶＯＣ；及び２１．０ｇ／Ｌ  ＶＯＣを有していた。
【表６】
2018535819.tif 000012
【００９８】
湿潤剤を含まないマスターバッチを作製し、次いで、等量ずつ分割した。湿潤剤の発泡傾向の差をとらえるために配合処方中の消泡剤を意図的に最低限で維持した。
【００９９】
表７は、４つの湿潤剤に基づく試験装飾コーティングの評価結果を示す。各コーティングは、一部の塗布特性において同等の性能を有していた。発泡特徴、色の許容性、着色力、凍解安定性、垂れ、洗浄性、及び初期ブロック耐性について湿潤剤間で差がみられる。各特性を本明細書に記載する方法によって測定した。
【表７】
2018535819.tif 000013
【０１００】
実施例２７
水滴広がり分析
本発明の湿潤剤が水系製剤に濡れ特性を付与する能力を評価するために、湿潤剤の希水溶液を調製し、低エネルギー固体基材に塗布する簡単な実験を実施した。塗布された溶液が基材上に広がる程度を湿潤剤の性能の尺度として使用した。表３に列挙した市販の湿潤剤の溶液も同様に調製し、同様に基材に添加した。これら溶液の広がり速度の比較によって、表８に示すこれら界面活性剤の濡れ性能の相対尺度が得られた。
【表８】
2018535819.tif 000014
【０１０１】
表８に示す結果から、アルキルフェノールエトキシラート及びジェミニジオールはいずれも、ブランク水サンプルよりも僅かにしか濡れ広がりを改善しない。本発明の組成物及びアルキルフェノールエトキシラートはいずれも、液体の遥かに優れた濡れ広がりをもたらす。この広がり実験から得られた採点結果は、（１）アルキルエトキシラート、（２）本発明の組成物、（４）ジェミニジオールとほぼ同等の（３）アルキルフェノールエトキシラートである。これら結果は、測定された静的表面張力結果及びＤＳＴ曲線の３０，０００ミリ秒間（ｍｓ）〜５０，０００ｍｓの範囲で測定された動的表面張力結果と同じ相対順序である。
【０１０２】
本開示は、本発明の趣旨又は本質的属性から逸脱することなしに他の特定の形態で具現化され得る。したがって、前述の明細書ではなく、本開示の範囲を示す添付の特許請求の範囲を参照すべきである。前述の明細書は本開示の好ましい実施形態に関するので、他の変形例及び改変例は当業者に明らかであり、本開示の趣旨又は範囲から逸脱することなしに作製され得ることに留意する。
【図１】
2018535819.tif 000017
【国際調査報告】
2018535819.tif 000018
2018535819.tif 000019
2018535819.tif 000020